(57)【要約】【課題】本発明の解決しようとする課題は、ボトル型容器の開口部に熱シールして使用する蓋材において、注射針やストローによって穿孔可能な下蓋と、この下蓋に剥離可能に貼り合わされた上蓋とからなるラミネート蓋材において、粘着剤を用いずに剥離界面を形成した衛生性に優れた蓋材を提案するものである。【解決手段】ボトル容器２０の開口部に熱シールして使用する蓋材１であって、容器の開口部に熱シールするためのシーラント層１１を有する下蓋２と、該下蓋と剥離可能に接着された上蓋３とからなり、一方の剥離界面を構成する下蓋の最上面は表面に易接着処理を施していないオレフィン系樹脂層１２であり、他方の剥離界面を構成する上蓋の最下面はポリエチレンテレフタレート樹脂フィルム１４に塗布された接着剤１３であることを特徴とする蓋材。【選択図】図１
2019214394.tif 000002
【特許請求の範囲】
【請求項１】
ボトル容器の開口部に熱シールして使用する蓋材であって、容器の開口部に熱シールするためのシーラント層を有する下蓋と、該下蓋と剥離可能に接着された上蓋とからなり、一方の剥離界面を構成する下蓋の最上面は表面に易接着処理を施していないオレフィン系樹脂層であり、他方の剥離界面を構成する上蓋の最下面はポリエチレンテレフタレート樹脂フィルムに塗布された接着剤であることを特徴とする蓋材。
【請求項２】
前記オレフィン系樹脂層が、前記シーラント層を兼ねることを特徴とする請求項１に記載の蓋材。
【請求項３】
前記ポリエチレンテレフタレート樹脂フィルムの上面に補強層を有することを特徴とする請求項１または２に記載の蓋材。
【請求項４】
上蓋のみを剥離するための、容器外周から突出した持ち手を有することを特徴とする請求項１〜３のいずれか１項に記載の蓋材。
【発明の詳細な説明】
【技術分野】
【０００１】
本発明は蓋材に関し、特に医薬品や飲料等を収納し、上部に開口部を有するボトル型容器の開口部に熱シールして使用するラミネート蓋材において、注射針やストローを刺して使用するのに適した蓋材に関する。
【背景技術】
【０００２】
ボトル型の容器に医薬品等を収納して、開口部に融着された蓋材を注射針等で貫通させ、内容物を使用するものがある。特許文献１に記載された使用性に優れた注射製剤は、開口部を針で穿刺可能なフィルムで溶着することにより密封した有底筒状のプラスチック容器中に注射液を収納した注射製剤である。
【０００３】
特許文献１に記載された注射製剤は、従来用いられていたガラスアンプルによる手指の切傷事故や、アンプル開封後のアンプル転倒による薬液の漏れ等の問題を解決するためになされたものである。
【０００４】
特許文献１には、穿刺時の衛生性を確保する目的で、穿刺可能なフィルムを剥離不可能な強溶着性のフィルムとし、この上を剥離可能な弱溶着性保護フィルムで覆うという記載がある。しかしここで用いられている弱溶着性保護フィルムは、粘着剤を用いたものであるため、強溶着性フィルムの表面に粘着剤が移行して穿刺時に内容物が汚染される危険性があった。
【先行技術文献】
【特許文献】
【０００５】
【特許文献１】特開２００５−２０４７８９号公報
【発明の概要】
【発明が解決しようとする課題】
【０００６】
本発明の解決しようとする課題は、ボトル型容器の開口部に熱シールして使用する蓋材において、注射針やストローによって穿孔可能な下蓋と、この下蓋に剥離可能に貼り合わされた上蓋とからなるラミネート蓋材において、粘着剤を用いずに剥離界面を形成した衛生性に優れた蓋材を提案するものである。
【課題を解決するための手段】
【０００７】
上記の課題を解決するための手段として、請求項１に記載の発明は、ボトル容器の開口部に熱シールして使用する蓋材であって、容器の開口部に熱シールするためのシーラント層を有する下蓋と、該下蓋と剥離可能に接着された上蓋とからなり、一方の剥離界面を構成する下蓋の最上面は表面に易接着処理を施していないオレフィン系樹脂層であり、他方の剥離界面を構成する上蓋の最下面はポリエチレンテレフタレート樹脂フィルムに塗布された接着剤であることを特徴とする蓋材である。
【０００８】
本発明に係る蓋材は、ボトル容器の開口部に熱シールする下蓋と、これに剥離可能に接着された上蓋とから成り、下蓋と上蓋の剥離界面に粘着剤を使用していないので、粘着剤の移行による下蓋表面の汚染がなく、衛生性に優れている。
【０００９】
また、請求項２に記載の発明は、前記オレフィン系樹脂層が、前記シーラント層を兼ねることを特徴とする請求項１に記載の蓋材である。
【００１０】
また、請求項３に記載の発明は、前記ポリエチレンテレフタレート樹脂フィルムの上面に補強層を有することを特徴とする請求項１または２に記載の蓋材である。
【００１１】
また、請求項４に記載の発明は、上蓋のみを剥離するための、容器外周から突出した持ち手を有することを特徴とする請求項１〜３のいずれか１項に記載の蓋材である。
【発明の効果】
【００１２】
本発明に係る蓋材は、ボトル容器の開口部に熱シールする下蓋と、これに剥離可能に接着された上蓋とから成り、下蓋と上蓋の剥離界面に粘着剤を使用していないので、粘着剤の移行による下蓋表面の汚染がなく、衛生性に優れている。このため、下蓋に注射針を穿刺して中の薬液を注出するような医薬用途にも安心して使用することができる。
【００１３】
下蓋と上蓋の剥離界面は、無処理のオレフィン系樹脂層と、ポリエチレンテレフタレート樹脂フィルムに塗布された接着剤とから構成されているため、剥離後の無処理のオレフィン系樹脂層の表面に接着剤が残らず、接着剤による下蓋表面の汚染もないので、より衛生性に優れている。
【００１４】
請求項２に記載の発明によれば、オレフィン系樹脂層が、シーラント層を兼ねるので、全体の層構成が簡単になる。
【００１５】
請求項３に記載の発明によれば、用途や要求品質に応じて補強層を設計することにより、さまざまな用途に展開できる。
【００１６】
請求項４に記載の発明によれば、使用時に上蓋のみを剥離することが容易に可能であり、衛生的にも好ましい。
【図面の簡単な説明】
【００１７】
【図１】図１は、本発明に係る蓋材の使用例を示した断面模式図である。
【図２】図２は、図１の状態から上蓋を剥離除去して、注射針を穿刺した状態を示した断面模式図である。
【図３】図３は、本発明に係る蓋材の使用方法を模式的に示した断面説明図である。
【図４】図４は、本発明に係る蓋材の一実施態様を模式的に示した断面説明図である。
【図５】図５は、本発明に係る蓋材の他の実施態様を模式的に示した断面説明図である。
【図６】図６は、本発明に係る蓋材の一実施態様を示した平面説明図であり、下蓋側から見た状態を示したものである。
【発明を実施するための形態】
【００１８】
以下図面を参照しながら、本発明に係る蓋材について詳細に説明する。図１は、本発明に係る蓋材１の使用例を示した断面模式図である。本発明に係る蓋材１は、ボトル容器２０の開口部に熱シールして使用する蓋材である。ボトル容器の材質は特に制約されず、ガラス製やプラスチック製のボトルが対象となる。内容物については、衛生性を重視する内容物を収納するのに適しており、医療用の薬液や、飲料等が対象となる。図１は、薬液を収納した例である。
【００１９】
図２は、図１の状態から上蓋３を剥離除去して、残った下蓋２に注射針２１を穿刺した状態を示した断面模式図である。このように、本発明に係る蓋材１は、容器２０の開口部に熱シールするためのシーラント層を有する下蓋２と、下蓋２と剥離可能に接着された上蓋３とからなるので、使用時には上蓋３を剥離除去して下蓋２の表面を露出させ、図に示したように、注射針２１を穿刺して薬液２２を吸引することができる。
【００２０】
この時、下蓋２の表面は、ほこりや汚れの付着していない状態であるので、衛生的に優れている。図３は、本発明に係る蓋材１の使用方法を模式的に示した断面説明図である。このように、下蓋２と上蓋３とは、剥離界面１０において剥離可能に接着されているため、上蓋３のみを剥離することができる。この例では、剥離し易いように、上蓋３だけを下蓋２より突出させた持ち手４が設けられている。
【００２１】
図４は、本発明に係る蓋材１の一実施態様を模式的に示した断面説明図である。この例では、下蓋２は、容器の開口部に熱シールするためのシーラント層１１と、一方の剥離界面を構成するオレフィン系樹脂層１２とを有している。上蓋３は、最下面がポリエチレンテレフタレート樹脂フィルム１４に塗布された接着剤層１３である。この例ではポリエチレンテレフタレート樹脂フィルム１４の上に、補強層１６と、インキ層１５が設けられている。
【００２２】
オレフィン系樹脂層１２としては、低密度ポリエチレン樹脂（ＬＤＰＥ）、中密度ポリエチレン樹脂（ＭＤＰＥ）、直鎖状低密度ポリエチレン樹脂（ＬＬＤＰＥ）等のポリエチレン系樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂が使用される。
【００２３】
オレフィン系樹脂層１２の接着剤層１３と接する面には、コロナ放電処理、オゾン処理、アンカーコート処理等の易接着処理を一切施さないことが重要である。これによって、オレフィン系樹脂層１２と接着剤層１３との間に剥離性が生じ、さらに剥離後にオレフィン系樹脂層の表面に接着剤が残ることがない。
【００２４】
本発明に係る蓋材の剥離界面１０においては、オレフィン系樹脂層１２の表面に、粘着剤を用いた場合に発生しやすい残留物や移行物が一切生じないため、特に衛生性を重要視するような医薬品の用途にも適用することができる。
【００２５】
シーラント層１１の材質は、ボトル容器２０の材質に応じて選択される。具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００２６】
シーラント層１１とオレフィン系樹脂層１２とで、同じ材質が重複している場合には、オレフィン系樹脂層１２が、図５に示したようにシーラント層１１を兼ねることもできる。図５に示した例は、最も単純な層構成の例であって、オレフィン系樹脂層１２とポリエチレンテレフタレート樹脂フィルム１４とが、接着剤層１３によって貼り合わされている。
【００２７】
シーラント層１１とオレフィン系樹脂層１２との間には、必要に応じて中間層を追加しても良い。中間層としては、次に述べる補強層１６に用いるのと同様の各種合成樹脂フィ
ルムが使用できる。
【００２８】
補強層１６としては、各種合成樹脂フィルム具体的には、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、ポリオレフィン系エラストマー等のポリオレフィン系樹脂、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、セロハン、三酢酸セルロース（ＴＡＣ）樹脂等のセルロース系樹脂、ポリメチルメタアクリレート樹脂（ＰＭＭＡ）、エチレン−酢酸ビニル系共重合樹脂（ＥＶＡ）、アイオノマー樹脂、ポリブテン系樹脂、ポリアクリロニトリル系樹脂、ナイロン−６、ナイロン−６６等のポリアミド系樹脂、ポリスチレン系樹脂（ＰＳ）、ポリ塩化ビニル樹脂（ＰＶＣ）、ポリ塩化ビニリデン樹脂（ＰＶＤＣ）、ポリカーボネート樹脂（ＰＣ）、フッ素系樹脂、ウレタン系樹脂等の合成樹脂フィルムや、アルミニウム箔等を用いることができる。
【００２９】
補強層１６として、水蒸気や酸素の透過を抑制する目的で、各種ガスバリア性フィルム、金属箔等を用いることもできる。具体的には、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレート（ＰＥＴ）フィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層、あるいはアルミニウム箔等の金属箔などを用いることができる。
【００３０】
上蓋３には、必要な表示を行うためにインキ層１５が設けられていても良い。インキ層１５は、上蓋３の最外面に設けても良いし、最外面が透明フィルムである場合には、透明フィルムの裏面側に設けても良い。
【００３１】
この場合最外面の透明フィルムとしては、印刷適性を考慮して、延伸ＰＰ樹脂フィルム、ＰＥＴ樹脂フィルム、延伸ナイロンフィルム等、印刷時のテンションに耐えられる材質や厚さの透明樹脂フィルムを用いる。
【００３２】
接着剤層１３としては、一般的に包装材料の貼り合わせに用いられるドライラミネート用接着剤を用いることができる。
【００３３】
図６は、本発明に係る蓋材１の一実施態様を示した平面説明図であり、下蓋２側から見た状態を示したものである。この例は、円形のボトル容器の開口部をシールするための蓋材であり、上蓋のみを剥離するために、容器の開口部から突出した持ち手４と、持ち手４の付け根に、少なくとも下蓋層を切断する切込み５が設けられている。切込み５は、容器の開口部の外側の直近に設ける。なお、持ち手４の部分の下蓋を予め除去しておいても良い。
以下実施例に基いて、本発明に係る蓋材についてさらに具体的に説明する。
【実施例】
【００３４】
＜実施例１＞
上蓋として、厚さ１２μｍのＰＥＴ樹脂フィルムに無機酸化物を蒸着した透明ガスバリアフィルムと、厚さ２５μｍのＰＥＴ樹脂フィルムをドライラミネートした積層体を用いた。下蓋として、厚さ３０μｍのＰＥ樹脂フィルム、厚さ１２μｍのＰＥＴ樹脂フィルム、厚さ５０μｍのＰＥ樹脂フィルムの３層をドライラミネートした積層体を用いた。
【００３５】
上蓋と下蓋とを接着剤（東洋モートン社製  ＴＭ２４２Ａ／ＴＭ２４２Ｂ）を用いて貼り合せ、蓋材とした。下蓋の貼り合わせ面は、易接着処理を施さない未処理面とした。
【００３６】
＜実施例２＞
下蓋の上蓋との接着面となるオレフィン系樹脂層としてＰＥ樹脂フィルムに換えてＰＰ樹脂フィルムを用いた以外は、実施例１と同様にして蓋材を作成した。上蓋との貼り合わせ面となるＰＰ樹脂フィルム表面は、易接着処理を施さない未処理面とした。
【００３７】
＜比較例１＞
比較例１として、実施例１と同様の層構成による蓋材において、上蓋と貼り合わせる下蓋の表面に易接着処理を施した以外は、実施例１と同様にして蓋材を作成した。
【００３８】
＜比較例２＞
比較例２として、実施例２と同様の層構成による蓋材において、上蓋と貼り合わせる下蓋の表面に易接着処理を施した以外は、実施例１と同様にして蓋材を作成した。
【００３９】
以上のサンプルについて、剥離界面の剥離強さを測定した。測定方法としては、幅１５ｍｍにカットした試料を３００ｍｍ／分の速度でＴ型剥離試験を行い、剥離強さとした。ボトル容器への熱シールを想定して、１９０℃、０．４ＭＰａ、２．５秒×３回の加熱を行った場合と、行う前の状態の２つの場合について測定した。
剥離強さが０．０５Ｎ／１５ｍｍ以上３．０Ｎ／１５ｍｍ以下であれば○、０．０５Ｎ／１５ｍｍ未満、または３．０Ｎ／１５ｍｍを超える場合は×とした。
また、下蓋表面への接着剤成分の移行の有無を評価した。評価方法としては、剥離後の下蓋表面のＩＲ分析を行い、接着剤成分のピークの有無から評価した。結果を表１に示す。
【００４０】
【表１】
2019214394.tif 000003
【００４１】
表１の結果から、本発明に係る蓋材の有用性が確認できた。
【符号の説明】
【００４２】
１・・・蓋材
２・・・下蓋
３・・・上蓋
４・・・持ち手
５・・・切込み
１０・・・剥離界面
１１・・・シーラント層
１２・・・オレフィン系樹脂層
１３・・・接着剤層
１４・・・ポリエチレンテレフタレート樹脂フィルム
１５・・・インキ層
１６・・・補強層
２０・・・ボトル容器
２１・・・注射針
２２・・・薬液
【図１】
2019214394.tif 000004
【図２】
2019214394.tif 000005
【図３】
2019214394.tif 000006
【図４】
2019214394.tif 000007
【図５】
2019214394.tif 000008
【図６】
2019214394.tif 000009